(57)【要約】  本発明は、リストバンド衛生手袋に係り、更に詳しくは、衛生手袋を着用した状態で手首部位を引っ張ると、手首部位が伸張されながら、これと同時にバンドが形成されて手首を保持することにより、ずり落ちを防ぐようにしたリストバンド衛生手袋に関する。【選択図】  図２
2018532905.tif 000002
【特許請求の範囲】
【請求項１】
互いに物性が異なる内層及び外層の樹脂組成物を２レイヤー成形機を用いて吹き込み成形して内層及び外層の境界面において貼り合わせて積層させ、手首部分を機械加工方向と直交する方向に加圧成形して引っ張ったとき、 手首部分が伸張されながらバンドを形成するように構成されたリストバンド衛生手袋であって、
前記内層は、スリップ剤及びブロッキング防止剤が含有されているＬＬＤＰＥ ５０〜８０重量％及びメタロセンポリエチレン（ｍＬＬＤＰＥ）２０〜５０重量％からなり、
前記外層は、ポリオレフィンエラストマー（ＰＯＥ）５〜１５重量％と、メタロセンポリエチレン（ｍＬＬＤＰＥ）４０〜７０重量％及び線形低密度ポリエチレン（ＬＬＤＰＥ）２５〜５０重量％からなることを特徴とするリストバンド衛生手袋。
【請求項２】
目標とする伸び率と、引っ張り力及び引裂強度の確保のために、前記ポリオレフィンエラストマー（ＰＯＥ）は、破断伸び率（Ｅｌｏｎｇａｔｉｏｎａｔ Ｂｒｅａｋ）が９００％を超えなければならず、メタロセンポリエチレン（ｍＬＬＤＰＥ）は、破断伸び率（Ｅｌｏｎｇａｔｉｏｎａｔ Ｂｒｅａｋ）が６５０％を超えなければならず、前記ＬＬＤＰＥは、ＭＤ（Ｍａｃｈｉｎｅ Ｄｉｒｅｃｔｉｏｎ）の破断伸び率が７５０％を超えなければならず、ＴＤの破断伸び率は８５０％を超えなければならないことを特徴とする請求項１に記載のリストバンド衛生手袋。
【請求項３】
内層及び外層の２つの層を吹き込み成形しながら境界面を貼り合わせて積層させてリストバンド衛生手袋を製造する方法において、
スリップ剤及びブロッキング防止剤が含有されているＬＬＤＰＥ ５０〜８０重量％及びメタロセンポリエチレン（ｍＬＬＤＰＥ）２０〜５０重量％からなる内層樹脂組成物をブレンドする過程と、ポリオレフィンエラストマー（ＰＯＥ）５〜１５重量％と、メタロセンポリエチレン（ｍＬＬＤＰＥ）４０〜７０重量％及び線形低密度ポリエチレン（ＬＬＤＰＥ）２５〜５０重量％からなる外層樹脂組成物をブレンドする過程と、を含むブレンド段階と、
ブレンドが完了すれば、２レイヤー成形機の一方の側のレイヤーを介して内層構成用樹脂組成物が投入される過程と、他方の側のレイヤーを介して外層構成用樹脂組成物が投入される過程と、を含む１次吹き込み成形段階と、
前記１次吹き込み成形段階によって内層及び外層が貼り合わせられて積層された中間品を加熱されているモールドに投入して機械加工方向と垂直な方向に間隔を隔てて所定の形状に加圧して加工する２次加工段階と、
加工が完了した後、冷却及び熱カットをして梱包する製品化段階と、
を含むことを特徴とするリストバンド衛生手袋の製造方法。
【発明の詳細な説明】
【技術分野】
【０００１】
本発明は、リストバンド衛生手袋に係り、更に詳しくは、衛生手袋を着用した状態で手首部位を引っ張ると、手首部位が伸張されながら、これと同時にバンドが形成されて手首を保持することにより、ずり落ちを防ぐようにしたリストバンド衛生手袋に関する。
【背景技術】
【０００２】
一般に、家庭や食堂などにおいて食べ物を調理するときに、衛生上、又は各種の調味料などから手を保護する目的で手に着用する衛生手袋は、通常、ビニールによって製造され、２枚のビニールを開いた手の形状に倣って切断し、この切断された線に沿って２枚のビニールを貼り合わせることによって製造される。
【０００３】
このような衛生手袋を嵌めて使用すれば、食べ物が手に付着しないため衛生的であるだけではなく、手袋が薄いビニールによって製作されたものであるため、手袋を手に着用した状態で家事をしてもこれといった不便さがない。
【０００４】
また、衛生手袋は、キムチを作ったり食べ物を調理したりするときに加えて、洗車や整備、掃除及び汚染物の取り扱い、髪の毛の染色やペイント塗り、各種の化学薬品の取り扱いの際に活用される。
【０００５】
しかしながら、従来の衛生手袋（主として、使い捨て）は、手首部位を保持する構成要素がないためずり落ち易いという欠点があり、このように衛生手袋がずり落ちると、食べ物や異物が入って手が汚れてしまうため非常に不便であるだけではなく、フィット感（着用感）が不安定であるため何回も引き上げなければならないという難点があった。
【０００６】
これを解決するために、大韓民国公開実用新案公報実２０００−０００５６６３号（公開日：２０００年４月６日）には、ビニール手袋の首部位にゴムバンド、接着テープ、又は粘着層を設けてビニール手袋の着用に際してビニール手袋が脱落しないようにした 「使い捨てビニール手袋」が開示され、大韓民国登録実用新案公報第２０−０３０４８１４号（公告日：２００３年２月１９）には、使用者が便利に且つ衛生的に使える使い捨てビニール手袋において、首部の途中にゴムバンドを入れ、しわによる脱ぎはめのし易さを図り、かつ、通気孔を穿孔して通風性を保つようにした「ずり落ちの防止のための使い捨て手袋」が公告されている。
【０００７】
それにも拘わらず、これらの工夫は、ビニール手袋の首部分にゴムバンドを入れるための作業工程が複雑であるだけではなく、製造作業それ自体を行い難く、前記ゴムバンドに加えて接着テープ又は粘着層を備えるためにも別途の作業工程が伴われる必要があり、別途の設備が必要になるなどビニール手袋のコストの高騰を伴ってしまい、実効性がなかった。
【０００８】
他の例として、大韓民国登録実用新案第２０−０３８６４６９号（２００５年０６月０１日）に記載の「手首へのフィット感（着用感）を安定化させた合成樹脂製の使い捨て衛生手袋」においては、手首部の内側に係止部を形成して簡単且つ手軽に製造できながらも、着用後に手首部位をずり落ち難くしたものがある。
【０００９】
しかしながら、この場合もまた、係止部を人為的に形成するための別途のプロセスを経なければならないため、多大なコストや手間がかかり、しかも、煩雑である。
【先行技術文献】
【特許文献】
【００１０】
【特許文献１】大韓民国登録実用新案第２０−０３８６４６９号（２００５年０６月０１日）「手首へのフィット感（着用感）を安定化させた合成樹脂製の使い捨て衛生手袋」
【発明の概要】
【発明が解決しようとする課題】
【００１１】
本発明は、上述したような従来の技術上の諸問題に鑑みて、これらを解決するために案出されたものであり、衛生手袋を着用するとき、手首部位を引っ張ると、手首部位が伸張されながら、これと同時にバンドが形成されて手首を保持することにより、ずり落ちを防ぐようにしたリストバンド衛生手袋及びその製造方法を提供するところに主な目的がある。
【課題を解決するための手段】
【００１２】
本発明は、上述した問題を解決するための手段として、互いに物性が異なる内層及び外層の樹脂組成物を２レイヤー成形機を用いて吹き込み成形して内層及び外層の境界面において貼り合わせて積層させ、手首部分を機械加工方向と直交する方向に加圧成形して引っ張ったとき、手首部分が伸張されながらバンドを形成するように構成されたリストバンド衛生手袋であって、前記内層は、スリップ剤及びブロッキング防止剤が含有されているＬＬＤＰＥ ５０〜８０重量％及びメタロセンポリエチレン（ｍＬＬＤＰＥ）２０〜５０重量％からなり、前記外層は、ポリオレフィンエラストマー（ＰＯＥ）５〜１５重量％と、メタロセンポリエチレン（ｍＬＬＤＰＥ）４０〜７０重量％及び線形低密度ポリエチレン（ＬＬＤＰＥ）２５〜５０重量％からなることを特徴とするリストバンド衛生手袋を提供する。
【００１３】
このとき、目標とする伸び率と、引っ張り力及び引裂強度の確保のために、前記ポリオレフィンエラストマー（ＰＯＥ）は、破断伸び率（Ｅｌｏｎｇａｔｉｏｎａｔ Ｂｒｅａｋ）が９００％を超えなければならず、メタロセンポリエチレン（ｍＬＬＤＰＥ）は、破断伸び率（Ｅｌｏｎｇａｔｉｏｎａｔ Ｂｒｅａｋ）が６５０％を超えなければならず、前記ＬＬＤＰＥは、ＭＤ（Ｍａｃｈｉｎｅ Ｄｉｒｅｃｔｉｏｎ）の破断伸び率が７５０％を超えなければならず、ＴＤの破断伸び率は８５０％を超えなければならないところにもその特徴がある。
【００１４】
また、本発明は、内層及び外層の２つの層を吹き込み成形しながら境界面を貼り合わせて積層させてリストバンド衛生手袋を製造する方法において、スリップ剤及びブロッキング防止剤が含有されているＬＬＤＰＥ ５０〜８０重量％及びメタロセンポリエチレン（ｍＬＬＤＰＥ）２０〜５０重量％からなる内層樹脂組成物をブレンドする過程と、ポリオレフィンエラストマー（ＰＯＥ）５〜１５重量％と、メタロセンポリエチレン（ｍＬＬＤＰＥ）４０〜７０重量％及び線形低密度ポリエチレン（ＬＬＤＰＥ）２５〜５０重量％からなる外層樹脂組成物をブレンドする過程と、を含むブレンド段階と、ブレンドが完了すれば、２レイヤー成形機の一方の側のレイヤーを介して内層構成用樹脂組成物が投入される過程と、他方の側のレイヤーを介して外層構成用樹脂組成物が投入される過程と、を含む１次吹き込み成形段階と、前記１次吹き込み成形段階によって内層及び外層が貼り合わせられて積層された中間品を加熱されているモールドに投入して機械加工方向と垂直な方向に間隔を隔てて所定の形状に加圧して加工する２次加工段階と、加工が完了した後、冷却及び熱カットをして梱包する製品化段階と、を含むことを特徴とするリストバンド衛生手袋の製造方法をも提供する。
【発明の効果】
【００１５】
本発明によれば、衛生手袋を着用した状態で手首部位を引っ張ると、手首部位が伸張されながら、これと同時にバンドが形成されて手首を保持することにより、ずり落ちを防ぐことができるという効果が得られる。
【図面の簡単な説明】
【００１６】
【図１】本発明に係るリストバンド衛生手袋の着用例を示す例示図である。
【図２】図１に示すように着用した状態で手首部位を引っ張ってバンドを形成した例を示す例示図である。
【発明を実施するための形態】
【００１７】
以下では、本発明に係る好適な実施形態についてより詳細に説明する。
【００１８】
本発明について説明するに先立って、以下の特定の構造若しくは機能的な説明は、単に本発明の概念に伴う実施形態について説明するための目的で例示されたものであり、本発明の概念に伴う実施形態は様々な形態にて実施可能であり、本明細書において説明された実施形態に限定されるものと解釈されてはならない。
【００１９】
また、本発明の概念に伴う実施形態は、様々な変更を加えることができ、様々な形態を有することができ、このような変形は、本発明の思想及び技術範囲に含まれるあらゆる変更物、均等物若しくは代替物を網羅するものと理解されるべきである。
【００２０】
本発明に係るリストバンド衛生手袋は、２レイヤー成形機を介して内層及び外層に注入される組成物を異にするが、内層及び外層に投入された組成物が特定の個所において相互境界部分がブレンドされながら貼り合わせられて積層されるようにし、その過程で外層が内層に比べて相対的に高い伸び率及び引っ張り力を有するようにし、２次加工フィルムの進行に際してモールドの方向を手首部位がフィルムのＴＤ（Ｔｒａｎｓｖｅｒｓｅ Ｄｉｒｅｃｔｉｏｎ）方向に加工されて引っ張ったときに力が集中されながら伸張されて手首の周りに沿ってシワ、すなわち、バンドが形成されるようにして手首を絞めるように構成される。
【００２１】
このため、着用した後に衛生手袋を引っ張ると、外層が伸張されながら手首部位にバンドが形成されながら手首部位が絞められてずり落ち難く、その結果、非常に使い勝手が良くなるという特徴を有する。
【００２２】
すなわち、本発明に係るリストバンド衛生手袋は、内層及び外層からなるが、これらの境界面が混用された状態で融合されて貼り合わせられて積層されたタイプであり、２レイヤーであるとはいえども、二重手袋のように２つの層（内層及び外層）が互いに完全に分離された状態でもないタイプを有する。
【００２３】
したがって、本発明に係るリストバンド衛生手袋は、単一手袋の特性及び二重手袋の特性を併せ持つが、いわば、内層の場合にはスリップ性、開口性（拡開され易い特性）及び腰強さ（こわさ）を確保するように樹脂組成物を造成し、外層の場合には伸張されやすいが、引っ張るときに途切れ難いように伸び率及び引っ張り力を確保するように樹脂組成物を作製して各特性がそれぞれ独立して現れるようにするが、実際には単一手袋のようにまるで一層のように見えるように構成される。
【００２４】
また、本発明に係るリストバンド衛生手袋は、内外の両側に突出するように二重構造のエンボシングを更に形成することにより、開口性及び通気性を増大させ、衛生手袋を着用したときの肌との接触面積を狭め、通常のフィルムに比べて肌触りを柔らかくしながらフィット感（着用感）がよく、しかも、見かけ品質も高くなるように構成される。
【００２５】
このようなリストバンド衛生手袋を実現するために、内層はスリップ剤及びブロッキング防止剤が含有されているＬＬＤＰＥ ５０〜８０重量％及びメタロセンポリエチレン（ｍＬＬＤＰＥ）２０〜５０重量％からなり、外層はポリオレフィンエラストマー（ＰＯＥ）５〜１５重量％と、メタロセンポリエチレン（ｍＬＬＤＰＥ）４０〜７０重量％及び線形低密度ポリエチレン（ＬＬＤＰＥ）２５〜５０重量％からなるが、具体的な数値の限定事由については後述する。
【００２６】
このようなリストバンド衛生手袋は、下記のようにして製造される。
【００２７】
まず、リストバンド衛生手袋を構成する内層樹脂組成物及び外層樹脂組成物をそれぞれブレンドする段階が行われる。
【００２８】
前記ブレンド段階、すなわち、内層樹脂組成物のブレンド段階及び外層樹脂組成物のブレンド段階においては、上述したように、内層はスリップ剤及びブロッキング防止剤が含有されているＬＬＤＰＥ ５０〜８０重量％及びメタロセンポリエチレン（ｍＬＬＤＰＥ）２０〜５０重量％からなり、外層はポリオレフィンエラストマー（ＰＯＥ）５〜１５重量％と、メタロセンポリエチレン（ｍＬＬＤＰＥ）４０〜７０重量％及び線形低密度ポリエチレン（ＬＬＤＰＥ）２５〜５０重量％からなるようにブレンドする。
【００２９】
このようにして各層の樹脂組成物が用意されれば、次いで、１次吹き込み成形段階が行われる。
【００３０】
前記１次吹き込み成形段階は、２レイヤー成形機の一方の側のレイヤーを介して内層構成用の樹脂組成物が投入される過程と、他方の側のレイヤーを介して外層構成用の樹脂組成物が投入される過程と、を含む。
【００３１】
このとき、内層構成用の樹脂組成物は、スリップ剤及びブロッキング防止剤が含有されているＬＬＤＰＥ ５０〜８０重量％及びメタロセンポリエチレン（ｍＬＬＤＰＥ）２０〜５０重量％からなる。
【００３２】
ここで、内層構成用の樹脂組成物にスリップ剤及びブロッキング防止剤が含有されているＬＬＤＰＥを使用する理由は、薄肉に形成されたフィルムの開口性及びスリップ性を極大化させて使い勝手を良くし、外層にポリオレフィンエラストマー（ＰＯＥ）５〜１５重量％、メタロセンポリエチレン（ｍＬＬＤＰＥ）４０〜７０重量及び線形低密度ポリエチレン（ＬＬＤＰＥ）２５〜５０％重量の組成混合比の原料を適用することにより製品の特性を確保するための破断引っ張り強度及び引裂強度を確保するためである。
【００３３】
このとき、本発明の目的である伸び率と、引っ張り力及び引裂強度の確保のために、ポリオレフィンエラストマー（ＰＯＥ）は、破断伸び率（Ｅｌｏｎｇａｔｉｏｎａｔ Ｂｒｅａｋ）が９００％を超えなければならず、メタロセンポリエチレン（ｍＬＬＤＰＥ）は、破断伸び率（Ｅｌｏｎｇａｔｉｏｎａｔ Ｂｒｅａｋ）が６５０％を超えなければならず、前記ＬＬＤＰＥは、ＭＤ（Ｍａｃｈｉｎｅ Ｄｉｒｅｃｔｉｏｎ）の破断伸び率が７５０％を超えなければならず、ＴＤの破断伸び率は８５０％を超えなければならない。
【００３４】
もし、このような破断引っ張り強度及び引裂強度の範囲に収まらなければ、加工後に使用するときに引っ張り過ぎ及び引裂過ぎによってひきちぎれ若しくは途切れが発生し、破断伸び率の範囲に収まらなければ、加工後に使用するときに適当な延伸性が得られないためバンドが形成され難くなる。
【００３５】
上述したように、内層樹脂組成物及び外層樹脂組成物をこのように構成すれば、通常、一般的な衛生手袋フィルムが機械方向（ＭＤ）に加工された後に延伸の制限によって手首部位が伸張されずにひきちぎれてしまって加工性及び使い勝手が劣っていたという限界を克服することができる。
【００３６】
換言すれば、これは、従来の技術上の諸問題において現れた問題を解決するためのフィルム物性の条件であり、手首部分を引っ張ったときにバンドがひきちぎれることなく安全に形成できる程度（３〜１０ｃｍ）の引っ張り及び伸び率が必要であり、手で引っ張るときに引きちぎれ難いように上述した物性の条件を満たさなければならない。
【００３７】
特に、メタロセンポリエチレン（ｍＬＬＤＰＥ）の引裂強度ＴＤ１７ ｇ／ｕｍは、従来の引きちぎれ易さの問題を解決する上で重要な物性データの造成条件である。
【００３８】
上記の安全性の条件を確認するために、メタロセンポリエチレン（ｍＬＬＤＰＥ）の特性を下記のようにして検証した。
【００３９】
メタロセンポリエチレン（ｍＬＬＤＰＥ）の破断点の引っ張り強度ＭＤ４７０、ＴＤ４７０ ｋｇｆ／ｃｍ２、引裂強度ＭＤ７．５、ＴＤ１７ ｇｆに従来のポリエチレンの混合比に伴う物性の変化を測定して物性差を検証した。
【００４０】
［実験１］メタロセンポリエチレン（ｍＬＬＤＰＥ）＋ポリエチレン１０％をブレンドしたフィルムの物性：
破断点の引っ張り強度ＭＤ４５０、ＴＤ４１０ ｋｇｆ／ｃｍ２、引裂強度ＭＤ６．５、ＴＤ１７．３ ｇｆ
【００４１】
［実験２］メタロセンポリエチレン（ｍＬＬＤＰＥ）＋ポリエチレン２０％をブレンドしたフィルムの物性：
破断点の引っ張り強度ＭＤ３８０、ＴＤ３７０ ｋｇｆ／ｃｍ２、引裂強度ＭＤ６．２、ＴＤ１６．３ ｇｆ
【００４２】
［実験３］メタロセンポリエチレン（ｍＬＬＤＰＥ）＋ポリエチレン３０％をブレンドしたフィルムの物性：
破断点の引っ張り強度ＭＤ３６０、ＴＤ３５０ ｋｇｆ／ｃｍ２、引裂強度ＭＤ５．２、ＴＤ１６．０ ｇｆ
【００４３】
したがって、［実験１］の場合、メタロセンポリエチレン（ｍＬＬＤＰＥ）ベース物性に比べて破断点の引っ張り強度ＭＤ−２０、ＴＤ−６０ ｋｇｆ／ｃｍ２及び引裂強度ＭＤ−１、ＴＤ＋０．３ ｇｆの差が生じ、［実験２］の場合、メタロセンポリエチレン（ｍＬＬＤＰＥ）ベース物性に比べて破断点の引っ張り強度ＭＤ−９０、ＴＤ−１００ｋｇｆ／ｃｍ２、及び引裂強度ＭＤ−１．３、ＴＤ−０．７ ｇｆの差が生じ、［実験３］の場合、メタロセンポリエチレン（ｍＬＬＤＰＥ）ベース物性に比べて破断点の引っ張り強度ＭＤ−１１０、ＴＤ−１２０ｋｇｆ／ｃｍ２、及び引裂強度ＭＤ−２．０、ＴＤ−１．０ ｇｆの差が生じた。
【００４４】
したがって、メタロセンポリエチレン（ｍＬＬＤＰＥ）への、従来より基本ベースとして用いられてきたポリエチレン物性の含有量の比率に応じて、破断点の引っ張り強度及び引裂強度の減少比を確認することができた。
【００４５】
これを通じて、従来の方式とは異なる物性のメタロセンポリエチレン（ｍＬＬＤＰＥ）及びポリオレフィンエラストマー（ＰＯＥ）の適当な比率の混合を通じて従来の技術の限界を克服し、且つ、問題を解決することができるということを確認することができた。
【００４６】
このようなそれぞれの樹脂組成物が投入されれば、各樹脂組成物は各レイヤーに沿って移動していて、２つのレイヤーが接続される個所において融合される。
【００４７】
しかしながら、互いに物性が異なるため、互いに接触される個所において一部のみが融合されて貼り合わせられて積層され、残りの部位はそれぞれの物性をそのまま持ったままで吹き込まれる。
【００４８】
このため、貼り合わせられて積層される部分は物性が互いに混ざっており、貼り合わせられて積層された境界部を基点としてそれぞれ内側及び外側への遠距離に達するほど、それぞれの特性がそれぞれ独立して存在する。
【００４９】
次いで、２次加工段階が行われる。
【００５０】
前記２次加工段階は、モールドに熱を加えた状態でＴＤ、すなわち、ＭＤに垂直な方向に間隔を隔てて所定の形状に加圧する（押し付ける）過程を含む。
【００５１】
このようにして加工すれば、加圧された部分は密度が高くなりながら伸び率及び延伸に制限を受けることになり、加圧されていない部分はＴＤ方向への伸び率及び延伸特性、すなわち、初期値をそのまま持っていることになる。
【００５２】
次いで、冷却及び熱カットをした後に梱包する通常の製品化段階が行われる。
【００５３】
前記２次加工段階を経ると、本発明に係るリストバンド衛生手袋が完成段階に至るが、衛生手袋を引っ張ったときに主として手首部位に引っ張り力が集中され、これにより、加圧されていない部位は容易に延伸されて伸張されるが、加圧された部分の延伸量は相対的に少ないため、加圧された形状、すなわち、バンド状の延伸量が少ない部分が表出されながらバンドが生成される。
【００５４】
しかしながら、バンド部分が全く弾性を持っていないわけではないため、伸張に伴う復元弾性及び外層のポリオレフィンエラストマーの優れた弾性によって手首部位を絞める バンド効果が得られる。
【００５５】
本発明に係るリストバンド衛生手袋のバンドの生成有無を確認するために、内層樹脂組成物及び外層樹脂組成物を表１のように配合して試製品を製作し、これらの手首部位を引っ張って確認した。
【００５６】
【表１】
2018532905.tif 000003
【００５７】
実験を行ったところ、発明材は、手首部位にバンドが生成されたが、比較材１、２においてはバンドが生成されなかっただけではなく、途切れが発生し易かった。
【００５８】
これを通じて、本発明に係るリストバンド衛生手袋は、既存のように複雑な過程を経たり、特殊な形状物を備えるために種々の機序を経たりしなくても、非常に手軽にバンドを自体的に形成することができて、非常に使い勝手が良くなるということを確認することができて、その効用性が急増することが期待される。
【産業上の利用可能性】
【００５９】
本発明に係るリストバンド衛生手袋は、家庭や食堂などにおいて食べ物を調理するときに、衛生上、又は各種の調味料などから手を保護するときに容易に使用することができる。
【図１】
2018532905.tif 000004
【図２】
2018532905.tif 000005
【国際調査報告】
2018532905.tif 000006
2018532905.tif 000007
2018532905.tif 000008
2018532905.tif 000009